상기 양극 극판 및 음극 극판 의 사이 에 폴리에틸렌 ( PE ) 다공성 필름 ( 두께 : 25 ㎛) 으로 만든 세 퍼 레이터 를 삽입 하 고 권 취 , 압축 하 여 각 형 캔 에 넣 은 다음 전해액 을 주입 하 여 리튬 이 차 전지 를 제조 하 였 다 . 이때 전해액 으로 는 LiPF 6 가 1 . 0 M 용해 된 에틸렌 카보 네이트 ( EC ) / 디 에 틸 카보 네이트 ( DEC ) 혼합 용액 ( 1 : 1 부 피비 ) 을 사용 하 였 다 .